Brevet FR2446502A1 — publié le 19800808

La présente invention est relative & un matériau photographique en couleur et, plus spécifiquement, un matériau photographique en couleur donnant des images en couleur stabilisées. Les matériaux photosensibles a base d'halogénure d'argent pour la photographie en couleur sont généralementcomposés d'un support et de trois types de couches d'émulsion d'halogénure d'argent pour photographie en couleur sensibilisées sélectivement de manière à présenter des sensibilitées à la lumière bleue, z à lumière verte et à la lumière rouge, ces couches étant appliquées sur le support dans cet ordre.Dans les matériaux photosensibles pour les pellicules en couleur, une couche d'émulsion sensible au bleu, une couche d'émulsion sensible au vert et une couche d'émulsion sensible au rouge sont appliquées dans cet ordre à partir de la face d'exposition à la lumière, et une couche formant un filtre jaune pouvant être- blanchie est placde.entre la couche d'émulsion sensible au bleu et la couche d'émulsion sensible au vert de manière à absorber la lumière transmise à travers la couche d'émulsion sensible au bleu. En outre, il est usuel de prévoir d'autres couches intermédiaires entre chacune des couches d'émulsion et de placer une couche protectrice en tant que couche extérieure.Dans les matériaux photosensibles pour épreuves en couleur, par exemple une couche d'émulsion sensible au rouge, une couche d'émulsion sensible au vert et une couche d'émulsion sensible au bleu généralement appliquées dans cet ordre à partir de la face d'-exposition et diverses couches comprenant une couche d'absorption UV, des couches intermédiaires et une couche protectrice sont disposées pour des applications particulières respectives comme dans les matériaux photosensibles pour pellicules négatives en couleur. Il est également connu de placer chacune des couches d'émulsion dans un arrangement différent du précédent, et d'employer, à la place de chacune des couches d'émulsion ayant. des zones photo sensibles-différentes, deux types de couches d'émulsion photo-sensible ayant sensiblement la même zone photosensible, sensibles à chacune des lumières colorées, Dans les matériaux photosensigles à base d'halogénure d'argent pour la photographie en couleur, les particules d'halogénure d'argent exposé sont développées à l'aide d'un composé du type amine aromatique primaire et des images en couleur sont formées par la réaction entre les produits d'oxydation résultant d'un révélateur chromogène et d'un coupleur formant un colorant, Dans ce procédé, un coupleur cyan phénolique ou naphtolique est utilisé pour la formation d'images de couleur cyan, un coupleur magenta dérivé de la 5-pyrazolone, du pyrazolinobenzimidazole, du pyrazotriazole, de l'indazolone ou cyanoacétylé-est utilisé pour la formation des images de couleur magenta et un coupleur jaune du type acylacétamide ou benzoyl méthane est utilisé pour la formation des images de couleur jaune. Ces coupleurs formateurs de couleur sont incorporés soit dans la couche d'émulsion photosensible à base d'halogénure d'argent pour la photographie en couleur, soit dans la solution de révélateur. Il est connu que les images en couleur des matériaux photographiques en couleur obtenues comme précédemment présentent une décoloration importante selon les conditions de stockage lorsqu'elles sont stockées pendant longtemps en étant exposées à la lumière ou dans l'obscurité. De telles décolorations dans l'un ou l'autre cas sont généralement appelées décoloration à la lumière et décoloration à l'obsurité respectivement et on souhaite minimiser le degré d'une telle décoloration à une valeur aussi faible que possible de manière à pouvoir utiliser les matériaux photographiques en couleur comme matériauxd'enregistrement pour le stockage permanent.La solidité à la décoloration des images en couleur dans les matériaux photographiques en couleur n'est pas encore tout à fait satisfaisante à présent et le degré de décoloration diffère dans les couleurs cyan, magenta et jaune en altérant souvent l'équilibre des couleurs après stockage. De manière à surmonter l'inconvénient ci-dessus, on a proposé jusqu'ici de choisir divers coupleurs capables de former des images en couleur présentant une décoloration moindre ou d'utiliser des agents anti-décoloration. Divers agents anti-décoloration à la lumière ont été propos car l'utilisation d'un absorbeur d' W n'a pas d'effet pour empêcher la décoloration à la lumière provoquée par la lumière visible. Les agents anti-décoloration par la lumière ayant des groupes hydroxyphénoliques ou capables de former de tels groupes par bydrolyse sont par exemple les bisphénols proposés dans les demandes de brevet japonais publiées 31256/1973 et 31625/1973, le pyrogallol, l'acide dérivé de l'ail et ses esters ou dérivés acylés décrits dans le brevet U.S. 3.069.262; z z 3.069.2613-hydroxychromane décrit danslèsbrevetsU.S3.432.300 et 3,574,627 les dérivés du 5-hydroxychromane décrit dans le brevet U,S. 3.573.050 et le 6,6-dihydroxy-2,2'-bisspirochromane décrit dans la demande de brevet japonais publiée n0 20977/1974. Bien que l'un*-+ de ces composés présente de façon certaine un effet préventif contre la décoloration.-- par la lumière des images en couleur, il n'a absolument aucun effet pour la décoloration a l'obscurité, présentant même une tendance à la favoriser.Un autre composé, bien que présentant une efficacité pendant un certain temps, a un effet qui diminue ou qut disparaît complètement au cours d'un- long stockage ou produit mêmedes taches colorées, Un autre composé favorise nettement la décoloration des images de couleur cyan bien qu'il puisse empêcher la décoloration des images de couleur magenta. En résumé, aucun résultat satisfaisant n'a encore été obtenu à présent. La présente invention a donc pour objet un procédé commode et efficace pour améliorer la solidité des images. en couleur. La présente invention a également pour objet un matériau photographique en couleur dont la décoloration est nettement améliorée au cours d d'un long stockage, La présente invention vise également un matériau photographique en couleur dont la décoloration à la lumière est améliorée de façon -importante et la décoloration à l'obscurité des images de couleur cyan est également améliorée de façon importante, Un autre objet de la présente invention est un matériau photographique en couleur facile a obtenir et présentant une excellente stabilité des images en couleur.grâce à l'incorporation d'un composé n'ayant pas d'effet nuisible sur les autres additifs photographiques. Le matériau photographique en couleur ne désigne pas seulement un matériau photosensible pour la photographie en couleur qui n'est pas encore exposé, mais également un matériau photographique en couleur dans lequel les images en couleur sont formées par développement, A la suite de diverses investigations, la demanderesse a découvert que l'objectif de la présente invention peut être atteint par incorporation d'un composé ayant la formule générale suivante .(désigné c-après par composé de l'invention) dans un matériau photographique en couleur :: dans laquelle R désigne un groupe organique de valence n comprenant de manière typique un radical hydrocarboné aliphatique, un radical hydrocarboné cycloaliphatique, un radical hydrocarboné aromatique de valence n,et n est un nombre entier allant de 1 a 6. Le radical hydrocarboné aliphatique comprend par exemple les radicaux-alkyle substitués ou non substitués comportant moins de 20 atomes de carbone tels que les groupes méthyle, éthyle, propyle, octyle, dodécyle, hexadécyle, alcoxyalkyle (par exemple méthoxyéthyle), halogénoalkyle (par exemple chîcrométhyle, 1,2-dibromoXthyle, 2-chloroéthyle), benzyle, phénéthyle, les radicaux hydrocarbonés insaturés (par exemple allyle, propényle, butényle), les radicaux alkylène substitués ou non substitués par exemple éthylène, triméthylène, propylène, hexaméthylène, 2-chiorotriéthylène et divers autres radicaux tels que les radicaux glycéryle, diglycéryle, pentaérythrithyle, dipentaerythrityle, etc... Le radical hydrocarboné cycloaliphatique est un radical comprenant 3 a 6 chaînons, par exemple cyclopropyle, cyclohexyle, cyclohexênyle, etc.. Le radical hydrocarboné aromatique comprend par exemple les radicaux aryle substitués ou non substitués tels que les groupes phényle, -alkylphényle (par exemple p-octylphé- nyle, 2,4-diméthylphényle, 2,4-di-tert.-amylphényle), halogéno- phényle (par exemple p-chlorophenyle, 2,4-dibromophenyle) ou naphtylet les groupes arylène substitués ou non substitués tels que les groupes 1,2-, 1,3- et 1,4-phénylène, 3,5-diméthyl-l,4- phénylène, 2-tert.-butyl-1,4-phénylène, 2-chloro-1,4-phénylene, naphtalène ou benzène 1,3,5-trisubstitué En outre, le groupe organique de valence n pouvant Autre utilisé comprend les groupes organiques de valence n dans les. quels un groupe quelconque parmi les groupes susmentionnés est lié par l'intermédiaire. des groupes -0-, -S- et -S02, comme cela est le cas pour le composé spécifique de l'exemple 31, Ri et R2 représentent individuellement un groupe alkyle (ramifié ou linéaire, de préférence un groupe alkyle ayant moins de 8 atomes de carbone comme par exemple un groupe méthyle, éthyle, propyle, hutyle, amyle ou hexyle et de préférence encore tert.- ou sec,butyle, amyle, hexyle ou octyle), Les composés dans lesquels n est un nombre entier allant de 1 à 4 sont utilisés de préférence dans la présente invention. Parmi les composés représentés par la formule générale -(I) dans la présente invention, ceux qui sont particulièrement utiles peuvent être rePrésentés par la formule dans laquelle R1 et R2 ont la même signification que dans la formule générale (I), l'un au moins des symboles R1 et R2 étant de préférence un groupe alkyle ayant des ramification sur l'atome de carbone CX (par exemple i-propyle, tert.-butyle, sec.-amyle, tert.-amyle, tert.-octyle), et R' représente un groupe alkyle substitué ou non substitué (par exemple un groupe alkyle représenté par R dans la formule générale (I)) ou un groupe aryle substitué ou non substitué (tel qu'un groupe aryle représenté par R dans la formule générale (I)), ou bien par la formule dans laquelle R1 et R2 ont la même signification que dans la formule générale (I) l'un au moins des symboles R1 et R2 étant de préférence un groupe alkyle ayant des ramification sur l'atome de carbone O (par exemple i-propyle, tert.-butyle, sec.-amyle, tert.-octyle), R" représente un groupe alkylene substitue ou non substitué (tel que les groupes alkylène représentés par R dans la formule générale (.I)) ou un groupe arylène substitué ou non substitué (tel que les groupes arylène représentés par R dans la formule générale (I)?, Des exemples spécifiques de composés conforme à l'invention sont donnés ci-dessous, sans être aucunement limitatifs. Les composés de l'invention peuvent être synthétisés facilement par les procédés décrits dans les brevets U,S, N 3.112.338, 3.168..492 et 3,206,431, Les coupleurs formant une image en couleur utilisés dans la présente invention peuvent entre de divers types sans limitation particulière et ils-comprennent de manière typique les composés décrits dans les breyets suivants, Le coupleur formant une image de couleur jaune comprend les coupleurs de type acylacétamide et benzoylméthane à 4 ou 2 équivalents décritspar exemple dans les brevets U.S. 2.778.658, 2.875.057, 2.908.573, 3.227.155, 3.227.550, 3.253.924, 3.265.506, 3.277.155, 3.341.331, 3.369.895, 3.384.657, 3.408.194, 3.415.652, 3.447.928, 3.551.155, 3.582.322, 3.725.072, les demandes de brevets allemands publiées n0 1.547.868, 2,057.941, 2.162.899, 2.163,812., 2.213.461, 2.219.917, 2.261.361, 2.263.875, la demande de brevet japonais publiéen 135756/1974, les demandes de brevets japonais publiéesnon examinées n0 29432/1973, 66834/1973, 10736/1974, 122335/1974, 28834/1975 et 132926/1975. Le coupleur formant une image de couleur magenta comprend les coupleurs de couleur formant un colorant magenta à 4 ou 2 équivalents du type de la 5-pyrazolone, du pyrazolotriazole, du pyrazolinobenzimidazole, de l'indazolone ou cyanoacetyles décrits par exemple dans : les brevets U.S. 2.600.788, 3.062.653, 3.127.269, 3.311.476, 3.152.896, 3.419.391, 3.519.429, 3.558.318, 3.684.514, 3.888.680, 3.907.571, 3.928.044, 3.930.861, 3.930.866, 3.933.500, les demandes de brevets japonais publiéesnon examinées n0 29639/1974, 111631./1974, 1295.38/1974, 13041/1975, les demandes de brevets japonais n 24690/1975, 134470/1975 et 156327/1975, le brevet britannique 1.247.493, le brevet belge 792.525, le brevet U.S. 3.061.432, le brevet R.F.A. 2.156.111, la demande de brevet japonais publiéen 60479/1.971 et le brevet belge 769.116. Le coupleur formant une image de couleur cyan comprend les coupleurs A..4- ou 2 équivalents phénoliques ou naphtoliques décrits par exemple dans ; les brevets U,S, 2.369.929, 2,423.730, 2.434.272, 2.474.293, 2.698.794, 2.706.684, 2.772.162, 2.801.171, 2.895.826, 2.908.573, 3.034.892, 3.046.129, 3.227.550, 3.253.294, 3.311.476, 3.386.302, 3.419.390, 3.458.315, 3.476.563, 3.516.831, 3.560.212, 3.582.322, 3.583.971, 3.591.383, 3.619.196, 3.632.347, 3.652.286, 3.737.326, 3.758.308, 3.779.763 et 3.839.044, les demandes de brevets.allemands publiées 2.163.811 et 2.207.468, les demandes-de brevets japonais publiées n 2.7563/1964 et 28836/1970, les demandes de brevets japonais publiées non examinées n 37425/1972,10135/1975, 25228/1975, 112038/1975, 117422/1975 et.13044.1/1975, et Research Disclosure 1976, 14853. Les exemples spécifiques typiques de coupleurs formant une image en couleur pouvant être utilisés dans la présente invention sont indiqués ci-dessous de manière non limitative. Coupleur jaune (Y-1) &alpha;-benzoyl-2-chloro-5-(&alpha;-(dodécyloxycarbonyl)-éthoxy- carbonyl)-acétoanilide (Y-2) &alpha;-benzoyl-2-chloro-5-(gamma;-(2,4-di-t-amylphénoxy)-butylamido)- acétoanilide (Y-3) &alpha;-fluoro-&alpha;-pivalyl-2-chloro-5-(&gamma;-(2,4-di-t-amylphénoxy) butylamido)-acétoanilide (Y- 4) &alpha;-pivalyl-&alpha;-stécaroyloxy-4-sulfamoyl-acétoanilide (Y-5) &alpha;-pivalyl-&alpha;-(4-(4-benzyloxyphénylsulfonyl)-phénoxy)-2 chloro-5-(&gamma;(2,4-di-t-amylphénoy)-butylamido)-acétoaunilide (Y-6) &alpha;-(2-méthoxybenzoyl)-&alpha;-(4-acétoxyphénoxy)-4-chloro-2- (4-t-octylphénoxy)-acétoanilide (Y-7) &alpha;-pivalyl-&alpha;;-(3,3-dipropyl-2,4-dioxo-pyrrolidine-1-yl)-2 chloro-5-[&alpha;-dodécyloxycarbonyl)-éthoxycarbonyl]-acétoanilide (Y-8) &alpha;-pivalyl-&gamma;-succinimido-2-chloro-5-[Y-(2,4-di-t- amylphénoxy)butylamido]-acétoanilide (Y-9) &gamma;-pivalyl-&gamma;-(3-tétradécyl-1-succinimide)-acétoanilide (Y-10) &gamma;-(4-dodécyloxybenzoyl)-&gamma;-(3-méthoxy-1-succinimido)- 3,5-dicarboxy-acétoanilide, sel dipotassique (Y-11) &gamma;-pivalyl-&gamma;-phtalimido-2-chloro-5-[&gamma;-(2,4-di-t- amylphénoxy)-butylamido]-acétoanilide (Y-12) &gamma;-2-furyl-&gamma;-phtalimido-2-chloro-5-[&gamma;-(2,4-di-t- amylphénoxy)-butylamido]-acétoanilide (Y-13) &gamma;-ss-[&gamma;-(2,4-di-t-amylphénoxy)-butylamido]-benzoyl]-&gamma;;- succinimido-2-méthoyx-acétoanilide (Y14) &gamma;-phtalimido-&gamma;-pivalyl-2-méthoxy-4-[(N-methyl-N- octadécyl)-sulfamoyl]-acétoanilide (Y-15) &gamma;-acétyl-&gamma;-succinimido-2-méthoyx-4-[(N-méthyl-N- octadécyl)-sulfamoyl)-acetoanilide (Y-16) &gamma;-cyclobutyryl-&gamma;-(3-méthyl-3-éthyl-1-succinimido)-2- chloro-5-[(2,5-di-t-amylphénoxy)-acétoamido]-acétoanilide (Y-17) &gamma;-(3-octadécyl-1-succinimido)-&gamma;-propéncyl-acétoanilide (Y-18) &gamma;-(2,6-di-oxo-3-n-propyl-pipéridino-1-yl)-&gamma;-pivalyl-2chloro-5-[&gamma;-(2,4-di-t-amylphénoxy)-butylcarbamoyl]- acétoanilide (Y-19) &gamma;-(1-benzyl-2,4-dioxo-imidazolidine-3-yl)-&gamma;-pivalyl-2chloro-5-[&gamma;;-(2,4-di-t-amylphénoxy)-butylamido)-acétoanilide (Y-20) &gamma;-(1-benzyl-2-phényl-3,5-dioxo-1,2,4-triazine-4-yl)-&gamma;pivalyl-2-chloro-5-[&gamma;-(2,4-di-t-amylphénoxy)-butylamido- acétoanilide (Y-21) &gamma;-(3,3-diméthyl-1-succinimido)-1-pivalyl-2-chloro-5-(&gamma;- (2,4-di-t-amylphénoxy)-butylamido)-acétoanilide (Y-22) &gamma;-[3-(p-chlorophenyl)-4,4-diméthyl-2,5-dioxo-1-imidazolyl] &gamma;-pivalyl-2-chloro-5-[&gamma;-(2,4-di-t-amylphénoxy)-butylamido)- acétoanilide (Y-23) &gamma;-pivalyl-&gamma;-(2,5-dioxo-1,3,4-triazine-1-yl)-2-méthoxy5-[&gamma;-(2,4-di-t-amylphénoxy)-butylamido]-acétoanilide (Y-24) &gamma;-(5-benzyl-2,4-dioxo-3-oxazolyl)-&gamma;-pivalyl-2-chloro-5 [&gamma;;-(2,4-di-t-amylphénoxy)-butylamido]-acétoanilide (Y-25) &gamma;-(5,5-diméthyl-2,4-dioxo-3-oxazolyl)-&gamma;-pivalyl-2-chloro5-[&gamma;-(2,4-di-t-amylphénoxy)-butylamido]-acétoanilide (Y-26) &gamma;-(3,5-dioxo-4-oxazinyl)-&gamma;-pivalyl-2-chloro-5-[&gamma;-(2,4- di-t-amylphénoxy)-butylamido]-acétoanilide (Y-27) &gamma;-pivalyl-&gamma;-(2,4-dioxo-5-méthyl-3-thiazolyl)-2-chloro-5 [&gamma;-(2,4-di-t-amylphénoxy)-butylamido)-acétoanilide (Y-28) 1-[3(2H)-pyridazone-2-yl)-&gamma;-pivalyl-2-chloro-5-[&gamma;-(2,4- di-t-amyl-phénoxy)-butylamido)-acétoanilide (Y-29) &gamma;-[4,5-dichloro-3(2H)-pyridazone-2-yl]-&gamma;-benzoyl-2-chloro5-[&gamma;-(dodécyloxycarbonyl)-éthoxycarbonyl)-acétoanilide (Y-30) &gamma;;-(1-phényl-tetrazole-5-oxy)-&gamma;pivalyl-2-chloro-5 (&gamma;-(2,4-di-t-amylphénoxy)-butylamido)-acétoanilide (Y-31) 4,4'-di-(acétoacétoamino)-3,3-diméthyl-diphénylméthane (Y-32) p,p'-di-(acétoacétoamino)-diphénylméthane Coupleur magenta (M-1) 1-(2,4,6-trichlorophényl)-3-(2-chloro-5-octadécylcarbamoyl-anilino)-5-pyrazolone (M-2) 1-(2,4,6-trichlorophényl)-3-(2-chloro-5-tétradécanamidoanilino)-5-pyrazolone (M-3) 1-(2,4,6-trichlorophényl)-3-[2-chloro-5-&gamma;-(2,4-di-t- amylphénoxy)-butylcarbamoyl)-anilino-5-pyrazolone (M-4) 1-(2,4,6-trichlorophényl-4-chloro-3-(2-chloro-&gamma;-(2,4- di-t-amylphénoxy)-butylcarbamoyl)-anilino-5-pyrazolone (M-5) 1-(2,4,6-trichlorophenyl)-4-diphénylméthyl-3-(2-chloro 5-(&gamma; ;-octadécénylsuccinimido)-propylsulfamoyl)-anilino-5- pyrazolon (M-6) 1-(2,4,6-trichlorophényl)-4-acétoxy-5-(2-chloro-5tétradécanamido)-anilino-5-pyrazolon (M-7) 1-[&gamma;-(3-pentadécylphénoxy)-butylamido)-phényl-3-anilino- 4-(1-phényl-tétrazole-5-thio)-5-pyrazolone (M-8) 1-(2,4,6-trichlorophényl)-3-(2-chloro-5-octadécylsuccinimido)-anilino-5-pyrazolone (M-9) 1-(2,4,6-trichlorophényl)-3-(2-chloro-5-octadecénylsuccinimido)-anilino-5-pyrazolone (M-10) 1-(2,4,6-trichlorophényl)-3-[2-chloro-5-(N-phényl-Noctylcarbamyl)]-anilino-5-pyrazolon (M-11) 1-(2,4,6-trichlorophényl)-3-(2-chloro-5-(N-butylcarbonyl)pyrazinylcarbonyl)-anilino-5-pyrazolone (M-12) 1-(2,4,6-trichlorophényl)-3-(2-chloro-5-{(2,4-di-carboxy5-phénylcarbamoyl)-benzylamido)}-anilino-5-pyrazolon (M-13) 1-(2,4,6-trichlorophényl)-3-(4-tétradécylthiométhylsuccinimido)-anilino-5-pyrazolone (M-14) 1-(2,4,6-trichlorophényl)-3-[2-chloro-4-(2-benzofurylcarboxymaido)]-anilino-5-pyrazolon (M-15) 1-(2,4,6-trichlorophényl-3-[2-chloro-4-[&gamma;-(2,2-diméthyl- 6-octadécyl-7-hydroxy-chroman-4-yl)-propionamido)]anilino-5-pyrazolone (M-16) 1-(2,4,6-trichlorophényl)-3-[2-chloro-5-(3-pentadécylphényl)-phénylcarbonylamido]-anilino-5-pyrazolon (M-17) 1-(2,4,6-trichlorophényl)-3-[2-chloro-5-(3-t-butyl-4hydroxyphénoxy)-tétradécanamido]-anilino-5-pyrazolone (M-18) 1-(2,4,6-dichloro-4-méthoxyphényl)-3-(2-méthyl-5tétradécanamido)-anilino-5-pyrazolone (M-19) 4,4'-benzylidènebis [1-(2,4,6-trichlorophényl)3-{2 chloro-4-[&gamma;-(2,4-di-t-amylphénoxy)-butylamido]-anilino}- 5-pyrazolone] (M-20) 4,4'-benzylidènebis [1-(2,3,4,5,6-pentachlorophényl)-3 2-chloro-5-[&gamma;;-(2,4-di-t-amylphenoxy)-butylamido)-anilino- 5-pyrazolone] (M-21) 4,4'-(2-chloro)benzylidènebis [4-(2,4,6-trichlorophényl]3-(2-chloro-5-dodécylsuccinimide)-anilino-5-pyrazolone) (M-22) 4,4'-benzylidènebis [1-(2-chlorophényl)-3-(2-méthoxy-4hexadécanamide)-anilino-5-pyrazolone] (M-23) 4,4'-méthylènebis[1-(2,4,6-trichlorophényl)-3-(2-chloro5-dedécènylsuccinimido)-anilino-5-pyrazolone] (M-24) 1-(2,4,6-trichlorophényl)-3-[3-(2,4-di-t-amylphénoxyacétoamide)-benzamide)-5-pyrazolone (M-25) 3-ethoxy-1-[4-(&gamma;-(3-pentadécylphénoxy)-butylamido]- phényl]-5-pyrazolone (M-26) 1-(2,4,6-trichlorophényl)-3-(2-chloro-5-[&gamma;-(3-t-butyl-4- hydroxy)-phényl]-tétradécanamido]-anilino-5-pyrazolone (M-27) 1-(2,4,6-trichlorophényl)-3-(3-nitroanilino)-5-pyrazolone Coupleur cyan (C-1). 2-[&gamma;-(4-t-butylphénoxy)-butylamido]-phénel (C-2) 2-[&gamma;-(4-t-amylphénoxy)-butylamido]-5-methylphénol (C-3) 2-chloro-6-[&gamma;-(2,4-di-t-amylphénoxy)-butylamido]-phénol (C-4) 2-phényl-6-[&gamma;-(4-t-amylphénoxy)-butylamido]-phénol (C-5) 2,4-dichloro-3-méthyl-6-(di-t-amylphénoxyacétoamido)phénol (C-6) 2,4-dichloro-3-mèthyl-6-[&gamma;-(2,4-di-t-amylphénoxy)- butylamido)-phénol (C-7) 2-chloro-3-méthyl-4-éthylcarbamoylméthyoxy-6-[&gamma;-(2,4-di-t- amylphénoxy)-butylamido)-phénol (C-8) 2-chloro-3-méthyl-4-propionyloxy-6-[&gamma;-(2,4-di-t-amyl- phénoxy)-acétoamido]-phénol (C-9) 2-chloro-3-méthyl-4-fluoro-6-[&gamma;;-(2,4-di-t-amylphénoxy)- butylamido]-phénol (C-10) 2-chloro-3-méthyl-4-(1-phényl-tetrazolyl-5-thio)-6-(2dodécyloxyphénylacétoamido)-phénol (C-11) 2,4-difluoro-3-méthyl-6-[&gamma;-(3-t-butyl-4-hydroxy-phénoxy)- tétradécanamido)-phénol (C-12) 2-(&gamma;,&gamma;,ss,ss-tétrafluoropropylamido)-4-acétoxy-6- (2,4-di-t-butylphénoxy)-acétylamido-phénol (C-13) 2,4-difluoro-3-méthyl-6-[&gamma;-(2,4-di-t-amylphénoxy)- butylamido)-phénol (C-14) 2-perfluorobutylamido-5-[&gamma;-(2,4-di-t-amylphénoxy)- hexanamido)-phénol (C-15) 2-(&gamma;,&gamma;,ss,ss-tétrafluoropropionamido)-5-[&gamma;-(2,4-di-t- amylphénoxy)-butylamido]-phénol (C-16) 2-(&gamma;,&gamma;,ss,ss-tétrafluoropropionamido)-4-ss-chlor éthoxy-5 [&gamma;;-(2,4-di-t-amylphénoxy)-butylamido)-phénol (C-17) 2-(&gamma;,&gamma;,ss,ss-&gamma;,&gamma;,#,#-octafluoropentaneamide)-5-[&gamma;-(2,4-di-t- amylphénoxy)-butylamido]-phénol (C-18) 2-(4-t-amyl-3-phénoxybenzoylamino)-3,5-diméthylphénol (C-19) 1-hydroxy-N-[#-(2,4-di-t-amylphénoxy)butyl-2-naphtamide (C-20) 1-hydroxy-4-(isopropylcarbamoyl)-méthoxy-N-[#-(2,4-di-t- amylphénoxy)-butyl-2-naphtamide (C-21) 1-hydroxy-4-([ss-(méthoxyéthyl)carbamoyl]-méthoxy-Ndodécyl-2-naphtamide (C-22) 1-hydroxy-4-(p-nitrophénylcarbamoyloxy)-N-[#-(2,4-di-t- amylphénoxy)butyl]-2-naphtamide (C-23) 1-hydroxy-N-dodécyl-2-naphtamide (C-24) 1-hydroxy-4-(2-nitrophénoxy)-N-[#-(2,4-di-t-amylphénoxy)- butyl)-naphtamide (C-25) 1-hydroxy-4-(1-phényl-5-tétrazolyloxy)-N-[#-(2,4-di-t- amylphénoxy)butyl)-1-naphtamide (C-26) 5-(p-amylphénoxybenzènesulfonamido)-1-naphiol (C-27) 5-(N-benzyl-N-naphtalènesulfonesulfonamido)-1-naphtol (C-28) 2-chloro-5-(p-nitropbenzoyl-ss-O-hydroxyéthylamino)-1naphtol (C-29) 5-(1,2,3,4-tétrahydronaphtalène -6-sulfamido)-1-naphtol (C-30) 5-(quinoléine-5-sulfamino)-1-naphtol (C-31) 1-hydroxy-4-acétoxy-N-[&gamma;-(2,4-di-t-amylphénoxy-butyl]- 2-naphtamide (C-32) 1-hydroxy-4-thiocyano-N-[&gamma;-(2,4-di-t-amylphénoxy)-butyl)- 2-naphtamide (C-33) 1-hydroxy-4-(pentafluorophénoxy)-N-[ss-{4-[&gamma;-(2,4-di-t- amylphénoxy)acétamido]-phényl]-eéthyl}-2-naphtamide (C-34) 1-hydroxy-4-(4-chlorophénoxy)-2-tétradécyloxy-2-naphtamide (C-35) 1-hydroxy-4-phtalimido-N-[&gamma;;-(2,4-di-t-amylphénoxy)butyl)- 2-naphtamide (C-36) 1-hydroxy-4-(dodécénylsuccinimido)-N-[#-(2,4-dit- amylphénoxy)butyl]-2-naphtamide (C-37) 1-hydroxy-4-phénylthio-N-[&gamma;-(2,4-di-t-amylphénoxy)butyl)- 2-naphtamide L'incorporation des composés de l'invention dans les matériaux photographiques en couleur peut provoquer une améliora- tion importante de 1 effet anti-décoloration par la lumière pour les colorants cyan, magenta et jaune formés à partir du coupleur formant une image en couleur, ainsi qu'une suppression remarquable de-la décoloration à l-'obscurité du colorant cyan. En outre, l'utillisation combinée du composé de l'invention avec un agent anti-décoloration usuel peut prolonger l'effet de l'agent anti-décoloration et l'utilisation combinée avec un absorbeur d'UV tel qu'un dérivé-de 242'-hydroxyphényl) benzotriazole peut maintenir l'effet de l'absorbeur d'UV pendant une longue durée sans dégradation. Etant donné que le composé conforme à l'invention est oléophile et non diffusible par nature, il peut être incorporé dans un matériau photographique en couleur d'une manière très commode. Plus spécifiquement, il peut être ajouté au préalable à l'une des couches d'émulsion photographique ou à toutes les couches d'émulsion photographiques dans lesquelles des colorants cyana, magenta et jaune se forment lors du développement chromogène dans les couches constituant le matériau photographique photosensible base d'halogénure d'argent. Le composé de l'invention peut aussi être incorporé dans d'autres couches constitubant le matériau photographique, par exemple des couches intermédiaires, une couche formant un filtre jaune ou une couche d'absorption W. L'effet du composé de 11 invention est particulièrement important lorsque le composé est incorporé dans les couches contenant les colorants indiqués ci-dessus et un effet considérable peut aussi être obtenu en l'incorporant dans d'autres couches constituant le matériau photographique. On peut incorporer les composés de l'invention par exemple dans le matériau photographique photosensible à base d'halogénure d'argent de la manière usuelle en le dissolvant dans un solvant organique à point d'ébullition élevé supérieur à 175 C, en ajoutant un solvant à à bas-point d'ébullition si nécessaire, en dispersant finement la solution dans un liant aqueux tel qu'une solution aqueuse de gélatine à l'aide d'un agent tensioactif et en incorporant la dispersion dans le colloïde hydro philo désiré, Il est avantageux de disperser le coupleur en même temps s'il est oléophile et non diffusible , ce qui est également avantageux en ce qui concerne l'effet anti-décoloration En se référant plus spécifiquement au procédé d'incorporation du composé conforme à l'invention, ce dernier et un composé hydrophobe (coupleur, absorbeur d'UV, agent anti-décoloration, azurant optique, dérivés d'hydroquinone mentionnés ci-après > sont ajoutés en même temps dans le solvant 8.point d'ébullition élevé qui peut être : un amide d'acide organique, un carbamate, un ester, une cétone, un dérivé d'urée et en particulier le di-n-butylphtalate , le tricrésylphosphate, le dicisooctylacétate, le di-.n-butylsébacate, le tri-n-hexylphosphate, le N,N-diéthyl caprylamîdobutyl, n-pentadécylphényl éther, le triphénylphos phatei le di-octylphtalate, le n-nonylphénol, le N,N-dilaurylamide, le 3-pentadécylphényléthyl éther, le 2,5-di-sec-amyl phénylbutyl éther, le mono-phényl-di-o-chlorophénylphosphate ou les fluorop - fines avec utilisation supplémentaire, si néces saire, d'un solvant à bas point d'ébullition tel que l'acétate de méthyle, l'acétate d'éthyle, l'acétate de propyle, l'acétate de butyle, le propionate de butyle, le cyclohexanol, le cyclo hexane, le tétrahy4rofurane, l'alcool méthylique, ,----l 1alcool- éthylique, l'acétonitrile, le diméthylformamide, le dioxane, la méthyléthyl cétone, la méthylisobutyl cétone, le diéthylène glycol monoacétate, l'acétylacétone, le nitrométhane, le nitroéthane, le tétrachlorure de carbone, le chloroforme (ces solvants à point d'ébullition élevé et à bas point d'ébullition peuvent être utilisés seuls ou en mélange), puis les composés sont mélangés avec une solution aqueuse contenant un liant hydrophile tel que la gélatine et un agent tensio-actif anionique tel qu'un alkylbenzène sulfonate ou un alkylnaphtalène sulfonate et/ou un agent tensio-actif non ionique tel que le sesquioléate de sorbitane ou le monolaurate de sorbitane, émulsifiés dans un mélangeur à vitesse élevée, dans un broyeur colloïdal ou un disperseur à ultrasons ou un autre appareil similaire et incorporés dans le colloïde hydrophile afin.d'etre utilisés, La quantité ajoutée du composé conforme à l'invention n'est pas limitée à une valeur particulière car le composé est sensiblement incolore et n'a pas d'effet nocif en soi tel que par exemple des taches colorées, et il est suffisant d'incorporer le composé à rison. d'enyiron 15 g par mole du colorant formé lors du développement chromogène. On préfère, principalement du point de. vue économique, incorporer le composé à raison de 5 à 300% en poids, en particulier de 10 à 100% en poids au. coup leur généralement utilisé dans les matériaux photosensibles à base d'halogenure pour la photographie en couleur, Dans un matériau pho.tosensible. base d'halogénure d'argent pour photo graphies en couleur ne contenant pas de coupleur, on préfère ajouter 10 a 100 g et en particulier 15 a 60 g du composé par mole d'halogénure d'argent, Par contre, on préfère ajouter 1 a 400% en poids et en particulier 5 à 2008 en poids du composé lorsqu'on l'utilise en combinaison avec un absorbeur d'W tel qu'un dérivé de 242'vhydroxyphény)henzotriazole. Deux ou plusieurs composés conformes a l'invention peuvent être utilisés en combinaison et la quantité totale incorporée est la même qu'indiquée précédemment. Lors, de l'incorporation au matériau photosensible a base d'halogénure d'argent pour photographies en couleur, le coupleur. utilisé dans le matériau photosensible pour photographies en couleur conformément a l'invention est utilisé généralement raison de-5 a 50 moles e et et depréférence 10 à 30 moles 8 par rapport à- l'halogénure d'argent et il est utilisé généralement a raison de 0,5 à 3,0 g par litre, de préférence 1,0 à 2,0 g par litre,lorsqu'il est incorporé dans une solution de révélateur,. Chacun des coupleurs jaune, magenta et cyan'peut être utilisé seul ou en combinaison de deux ou plusieurs coupleurs et la quantité de coupleurs combinés utilisée est la même que précédemment. On peut incorporer si nécessaire d'autres coupleurs que ceux indiqués ci-dessus a des fins particulieres dans le maté riau photosensible à base d'halogénure d'argent pour photographies en couleur conforme à l'invention. Un coupleur de couleur magenta par exemple peut être incorporé dans un but de masquage. Un coupleur destiné à libérer l'inhibiteur de développement se -lon la densité des images lors.du développement ou un composé libérant l'inhibiteur de développement autre que le coupleur peut être incorporé dans les couches d'émulsion dthalogénure d'argent pour photographies en couleur ou dans les couches adjacentes a ces dernières. L'utilisation de composés de la série de la thiazolidone, du henzotriazoler de l'acrylonitrile et de la benzophénone en tant qu'ahsorbeursd' W conjointement avec le composé conforme å l'invention est très avantageuse pour empêcher la décolora tion due à- la lumière actinique decourtes:longueurs d'onde, L'utilisation de Tinuvin PB, 320, 326, 327 et 328 (fabriqués par Ciba Geigy AG) seuls ou en mélange est également utile, Il est aussi avantageux d'utiliser des dérivés d'hydroqui- none en tant qu'agent anti-oxydants conjointement avec le com posé conforme à l'invention. Des exemples spécifiques de telles hydroquinones sont in diqués ci-dessous ; Hq-1 2,5-di-t-octyl-hydroquinone ; Hq-2 2-t-octyl-5-méthyl-hydroquinone ; Hq-3 2,6-di-n-dodecyl-hydroquinone ; Hq-4 2-n-dodécyl-hydroquinone ; -Hq-5 2,2'-mkthylene-bis-5 r5' -di-t-butyl-hydroquinone.; Hq-6 2 ,5-di-n-octyl-hydroquinone; Hq-7 2-dodécyl-carbamoylméthyl-hydroquinone ; Hq-8 2-(ss-n-dodécyloxycarbonyl)éthyl-hydroquinone ; Hq-9 2-(N,N-dibutylcarbamoyl)-hydroquinone ; Hq-10 2-n-dodécyl-5-chloro-hydroquinone ; Hq-11 2-(2-octadécyl)-5-méthyl-hydroquinone ; Hq-12 2,5-di-(p-méthoxyphényl)-hydroquinone ; Hq-13 2-t-octyl-hydroquinone; Hq-14 2-[ss-{3-(2-sulfobenzamido)benzamido}]éthyl hydroquinone ; Hq-15 2,5-dichloro-3,6-diphényl-hydroquinone ; Hq-16 2,6-diméthyl-3-t-octyl-hydroquinone ; Hq-17 2,3-diméthyl-5-t-octyl-hydroquinone ; ; Hq-18 2-[ss-(dodécanoyloxy)ethyl} carbamoyl-hydroquinone ; Hq-19 2-dodécyloxycarbonyl-hydroquinone ; Hq-20 2-{ss-(4-octanamidophényl)éthyl}-hydroquinone ; Hq-21 2-méthyl-5-dodécyl-hydroquinone. Ces hydroquinones sont utilisées seules ou en mélange et elles sont ajoutées généralement de préférence, en une quantité de -o,oi a.10 moles en particulier de 0,1. a 3 moles par mole de coupleur dans le matériau photographique en couleur a base d'Balogéssure d'argent contenant le coupleur, pour le matériau photographique en couleur a base d'halogénure d'argent ne contenant pas de coupleur, les hydroquinones sont ajoutées de pré férence a à raison de 0,01 a.1,0 et en particulier 0,02 a 0,6 mole par mole d'halogénure d'argent, L'émulsion d'halogénure d'argent utilisée dans le matériau photosensible a base d'halogénure d'argent pour photographies en couleur conforme à l'invention est généralement composéed'un colloïde hydrophile dans lequel sont dispersées des particules d'halogénure d'argent. L'halogénure- d'argent peut être du chlorure d'argent, du bromure d'argent, du chlorobromure d'argent, de l'iodobromure d'argent, du chloroiodobromure d'argent ou un mélange de ces composés et ces halogénures d'argent peuvent être préparés par divers procédés tels que le procédé, a l'ammoniaque, le procédé neutre, le procédé dit de conversion et le procédé de mélange simultané. Le collolde hydrophile dans lequel est dispersé l'halogénure d'argent comprend généralement de la gélatine et les -dérivés de la gélatine tels que le phtalate de gélatine, le malonate de gélatine, ces composés pouvant être partiellement ou totalement remplacés par l'albumine, la gélose, la gomme arabique, l'acide alginique, la caséine, les dérivés de cellulose partiellement hydrolysés,- l'acétate de polyvinyle partiellement hydrolysé, le polyacrylamide, l'imido-polyacryl- amide, la polyvinylpyrrolidone et les copolymères des composés vinyliques ci-dessus.Ces émulsion9 d'halogénure d'argent peuvent être sensibilisées optiquement à l'aide de divers colorants sensibilisateurs qui leur conferendes sensibiliti dans la zone de sensibilisation de longueur d'onde désirée et de tels colorants sensibilisateurs .pouvant être utilisés ici sont les colorantsde cyanine, de mérocyanine ou de cyanine composites, seul; ou en mélange .On peut utiliser si nécessaire les additifs photographiques suivants seuls ou en mélange : les sels de métaux nobles tels que.l'ort le platinez le palladium, l'iri doum, le rhodium. le ruthénium; les agents de sensibilisation chimique tels que les composés sulfurés les substances réductrices, les thioéthers, les sels d'ammonium quaternaire ou les composés polyoxyalkyléniques; les stabilisants tels que les trizoles, les imidazoles, les azaindènes, les benzothiazoliums, les composés de zinc, les composés de cadmium, les mercaptans; les durcisseurs de films tels que les chromates, les sels-de zirconium, l'acide mucochloriqne, les aldéhydes, les triazines, les polyépoxydes, les composés halogénés actifs, les dérivés de cétones, les dérivés d'acryloyle I le triéthylènephosphamine; l'éthylèneimine; les plastifiants tels s dihydroxyalcanes, la glycérine, le lt5mntanediol; les azurants optiques; les agents. 'antistatiques; les agents auxiliaires de revêtement etc... La solution en dispersion contenant le composé conforme a l'invention est incorporée par dispersion dans la couche d'émulsion d'halogénure d'argent résultante, la dispersion conforme à l'invention est incorporée si nécessaire également dans une sous-couche, dans une couche anti-halo, dans des couches intermédiaires, dans une couche formant un filtre jaune, dans une couche d'absorption W, dans une couche protectrice, et appliquée ensuite sur un support tel qu'un film de résine synthétique, par exemple en acétate de cellulose, nitrate de cellulose, polycarbonate, polyéthylène téréphtalate ou polystyrène, un papier baryté, un papier revêtu de polyéthylène, une plaque de verre etc... pour former un matériau photosensible à base d'halogénure d'argent pour photographie en couleur. Le matériau photosensible à base d'halogénure d'argent pour photographies en couleur conforme à l'invention peut être appliqué à un matériau photographique en couleur à base d'halogénure d'argent du type interne contenant un coupleur ou un matériau photosensible à base d'halogénure d'argent de type externe pour photographies en couleur dans lequel le coupleur est contenu dans la solution de développement, et il est particulièrement approprié pour le matériau photosensible a base d'halogénure d'argent de type interne contenant un coupleur pour photographie en couleur d'être développé par un procédé de développement chromogène après exposition, Le matériau photosensible à base d'halogénure d'argent pour photographie en couleur est exposé et traité de manière ordinaire pour former une image en couleurs. Le traitement comprend essentiellement un développement chromogène, un blanchiment et un fixage. Les dérivés d'amines arylaromatiques primares qui sont parti culièrement avantageux en tant que réyélateurschramogènespou- vant être utilisée dans le développement chromogène du matériau photosensible à base d'halogénure d'argent sont les phénylénediamines primaires, les aminophénols et leurs dérivés, comprenant de manière typique par exemple les composés suivants N,N-diméthyl-p-phénylènediamine N,N-diéthyl-p-phénylènediamine, N-cabarmidométhyl-N-méthyl-p-phénylènediamine, N-carbamidométhyl-N-tétrahydrofurfuryl-2-méthyl-p phenylenediamine, N-éthyl-N-carboxyméthyl-2-méthyl-p-phénylènediamine, N-carbamidyamethyl-N-éthyl-2-méthyl-p-phénylènediamine, N-éthyl-N-tétrahydrofurfuryl-2-méthyl-p-aminophénol, 3-acétylamino-4-aminodiméthylaniline, N-éthyl-N-ss-méthansulfonamidoethyl-4-aminoaniline, N-éthyl-N-ss-méthansulfonamidoethyl-3-méthyl-4-aminoaniline, N-méthyl-N-ss-sulfoéthyl-p-phénylènediamine, o-aminophénol, p-aminophénol, leurs -sels de 5-amino-2-hydroxy-toluène, d'acides minéraux tels que l'acide chlorhydrique et l'acide sulfurique ou d'acides organiques tels que l'acide p-toluène sulfonique. L'-agent de blanchiment utilisé dans le traitement de blanchiment peut être du ferricyanure comme le prussiate rouge, le bichromate, le permanganate, le peroxyde d'hydrogène, l'hypo chlorure; un sel complexe métallique d'un acide aminopolycarboxylique tel que l'éthylènediaminetétracétate, l'acide nitrilo triacétique, un sel complexe métallique d'un acide polycarboxy- lique tel que l'acide malonique, l'acide tartrique, l'acide maléique, l'acide diglycolique, etc..., le chlorure ferrique, Ces agents de blanchiment étant utilisés seuls ou en mélange comme on le désire. Divers additifs tels que des accélérateurs de blachiment peuvent être ajoutés a la solution de blanchiment si nécessaire. Les agents de fixage utilisés dans. Le traitement de fixage comprennent les thiosulfates que le thiosulfate de sodium, le thiosulfate d'ammonium et les dérivés de cyanure d'urée et divers additifs peuvent être incorporés, par exemple des accélérateurs. de finage si nécessairet La présente invention sera décrite plus spécifiquement a l'aide. des exemples non limitatifs suivants. EXEMPLE 1 Les composés conformes al'inventlon, les coupleurs jaunes et les dérivés d'hydroquinone indiqués dans le tableau 1 - 1 sont dissous dans des solvants également indiqués dans le tableau et la solution résultante est ajoutée a 500 cm3 d'une solution aqueuse a 5% de gélatine contenant 3,0 g de dodécylbenzène sulfonate de sodium et dispersée dans un homogénéiseur. La dispersion résultante est incorporée dans 1000 cm3 d'une émulsion de chloroidobromure d'argent sensible au bleu (contenant 1 mole % d'iodure d'argent et 80 moles * de bromure d'argent). Après addition de 10 ml d'une solution méthanolique de triéthylène sulfonamide à 58 en tant que durcisseur de film, on applique la dispersion sur un papier revêtu de polyéthylène et on sèche pour préparer des échantillons. Chacun des échantilions, après avoir été exposé a travers un coin optique,.est traité selon les procédés indiqués ci-dessous.Les échantillons sont ensuite exposés à l'irradiation d'un fadéomètre au xénon pendant 200 heures et le rapport en pourcentage COLOR (fabriqué par Konishiroku Photo Industry Co., Ltd.) avec de la lumière bleue et la valeur déterminée est prise comme taux résiduel de coloration. Le rapport en pourcentage (D'B/DB x 100) de la densité après irradiation (D'B) la densité avant irradiation (D) dans la zone non exposée est mesuré en utilisant la lumière bleue et le taux d'augmentation du jaunissement (appelé ci-après tache jaune) est mesuré.Les résultats sont indiqués dans le tableau 1 - 2. Opération de traitement (310C) Temps de traitement Développement chromogène 3 min. et 30 sec. BLanchiment-fixage 1 min. et 30 sec. Lavage à l'eau 2 min. Stabilisation 1 min, Séchage 1 min. Formulation des révélateurs chromogènes Formulation (A) Alcool benzylique 15 ml diéthylène glycol 15 ml azurant optique 1 g (Whitex BB Conc fabriqué par Sumitomo Chemical Co., Ltd.) eau q.s.pe 40 ml Formulation .(B) sulfate d'hydroxylamine 2 g Formulation (C) sulfate de N-éthyl-N-ss-méthanesulfonamidoéthyl- 4,4 g 3-méthyl-4-aminoaniline Formulation (D) carbonate de potassium 30 g bromure de potassium- 0,4 g sulfite de potassium 2 g anhydre 1-hydroxyéthylidène-1,1- 2 ml diphosphonate (solution à 60%) chlorure de potassium 0,5 g p-toluènesulfonate 10 g On ajoute successivement et on mélange a une quantité appropriée d'eau-distillée les formulations (A), (B), (C) et (D) cidessus -afin de les dissoudre et on complète à 1 1 avec de l'eau,puis on ajuste la valeur du pH à 10,1 à l'aide d'hydroxyde de sodium. Formulation de la solution de blanchiment-fixage éthylènediaminetétracétate d'ammonium 61,0 g éthylènediaminetétracétate de diammonium 5,0 g thiosulfate d'ammonium 124,5 g métabisulfite de sodium 13,3 g sulfite de sodium anhydre 2,7 g eau q.s.p. 1 1 solution aqueuse d'ammoniac pour ajuster le pH à 7,2 Formulation de la solution de stabilisation acide acétique glacial 20 ml addition de 800 ml d'eau, pH ajusté à 3,5-4,0 par addition d'acétate- de sodium eau q.s.p. 1 1. TABLEAU 1 - 1 Composé de Dérivés d' Solvant à Solvant à bas Coupleur l'exemple (-) hydroquinone point d'ébul- point d'ébulli Echantillon quantité quantité quantité lition élevé tion N ajoutée ajoutée ajoutée quantité quantité ajoutée ajoutée 1 (comparaison) Y-1 31g - - Hq-1 0,6g DBP 31cc EA 78cc 2 " " ( 7) 10g " " " " " " 3 " " (13) " " " " " " " 4 " " (18) " " " " " " " 5 " " (19) " " " " " " " 6 (comparaison) Y-5 33g - - Hq-6 0,6g DBP 33cc EA 83cc 7 " " 10g " " " " " " " 8 " " " " " " " " " " 9 " " " " " " " " " " 10 " " " " " " " " " " 11 (comparaison) Y-6 35g - - Hq-10 0,5g TCP 35cc EA 88cc 12 " " (10) 7g " " " " " " 13 " " (21) 5g " " " " " " 14 (comparaison) Y-13 34g - - Hq-1 0,6g DBP 34cc EA 85cc 15 " ( 2) 10g " " " " " " TABLEAU 1 - 1 (suite) 16 (comparaison) Y-19 38g - - Hq-1 0,6g DBP 38cc EA 90cc 17 " " (10) 8g " " " " " " 18 " " (19) 10g " " " " " " 19 " " (21) 7g " " " " " " 20 " " (30) 10g " " " " " " 21 (comparaison) Y-20 39g - - Hq-1 0,6g DBP 39cc EA 92cc 22 " " (36) 12g " " " " " " 23 (comparaison) Y-25 36g - - Hq-1 0,6g DBP 36cc EA 90cc 24 " " (19) 10g " " " " " " 25 " " (24) 10g " " " " " " 26 (comparaison) Y-31 30g - - Hq-1 0,6g DBP 30cc EA 75cc 27 " " (19) 10g " " " " " " 28 " " (25) " " " " " " " 29 (comparaison) Y-32 28g - - Hq-1 0,5g DBP 28cc EA 70cc 30 " " ( 7) 10g " " " " " " 31 " " (13) " " " " " " " Dans le tableau (et aussi dans les exemples suivants) : : DBP = dibutylphtalate TCP = tricrésylphosphate EA = acétate d'éthyle TABLEAU 1 - 2 Echantillon Taux résiduel de Augmentation de N coloration (%) la tache jaune (%) 1 (comparaison) 45 165 2 84 110 3 .86 130 4 85 120 5 87 115 6 (comparaison) 57 168 7 89 120 8 88 110 9 90 135 10 89 130 11 (comparaison) 65 140 12 92 110 1-3 91 100 14 (comparaison) 59 150 15 89 120 16 (comparaison) 60 162 17- -92 115 18 93 130 19 91 125 20 90- 125 21 (comparaison) 62 15Q 22 94 90 23 (Comparaison) 52 170 24 91 125 25 90 130 26 (comparaison) 35 200 27 67 150 28 71 145 29 (comparaisOn) 37 210 30 64 135 31 63 140 Il ressort des ré,sultats indiqués dans les tableaux l - l et 1 - 2 que les échantillons conformes à la présente invention ont une stabilité à la lumière excellente dans les images de couleur jaune et une stabilité à la lumière moindre de la tache jaune. EXEMPLE 2 On dissout des composés conformes à l'invention, des coupleurs magenta, des dérivés dthydroquinone/des agents anti-décoloration indiqués dans le tableau 2- l dans des solvants indiqués dans ce tableau et on ajoute la solution à 500 cm3 de solution aqueuse à 5 5 % de gélatine contenant 2,5 9 de dodécylbenzène sulfonate de sodium, puis on dSsperee le tout dans un homogénéiseur.On ajoute la dispersion résultante à l 000 cm3 d'une émulsion de bromure d'argent sensible au vert (contenant 20 moles X de chlorure d'ar gent), on incorpore 10 mi d'une solution méthanolique à 2 X de N,N',N"-triacryloyl-6H-S-triazine jouant le rôle de durcisseur, on applique la dispersion sur un papier revêtu de polyéthylène et on sèche pour préparer les échantillons respectifs. Ces échantil- lons sont traités de la-même manière que dans l'exemple l, puis exposés à l'irradiation du fadéomètre au xénon pendant 200 heures. on effectue ensuite les mêmes mesures que dans l'exemple 1 sauf que le taux résiduel de coloration est déterminé à l'aide de lumière verte et l'on obtient les résultats indiqués dans le tableau 2-2. TABLEAU 2 - 1 Agent antidé- Solvant à Solvant à Coupleur Composé de Dérivé d' coloration point d'ébul- bas point d' Echantillon quantité l'exemple (-) hydroquinone quantité lition élevé ébullition N ajoutéeé quantité quantité ajoutée quantité quantité ajoutée ajoutée ajoutée ajoutée 1 (comparaison) M-1 25g - - Hq-1 0,8g - - TCP 25cc EA 63cc 2 " " ( 5) 8g " " - - " " " " 3 " " (19) 8g " " - - " " " " 4 " " (27) 8g " " - - " " " " 5 (comparaison) M-3 25g - - Hq-21 0,8g - - DBP 25cc EA 63cc 6 " " (13) 8g " " - - " " " " 7 " " (20) 8g " " - - " " " " 8 (comparaison) M-6 20g - - Hq-6 0,6g - - DBP 20cc EA 50cc 9 " " (19) 7g " " - - " " " " DBP 14cc 10 (comparaison) M-9 27g - - Hq-1 0,5g - - TCP 13cc EA 68cc 11 (comparaison) " " - - " " (1) 8g " " " " 12 (comparaison) " " - - " " (2) 8g " " " " 13 (comparaison) " " - - " " (3) 8g " " " " 14 " " (19) 4g " " (3) 8g " " " " 15 " " (25) 4g " " (1) 8g " " " " 16 " " (19) 5g " " - - " " " " 17 " " (25) 8g " " - - " " " " TABLEAU 2 - 1 (suite) 18 (comparaison) M-26 27g - - Hq-1 0,8g - - TCP 27cc EA 68cc 19 " " (19) 9g " " - - " " " " 20 (comparaison) M-14 26g - - Hq-1 0,8g - - DBP 26cc EA 65cc 21 " " (17) 8g " " - - " " " " 22 (comparaison) M-15 29g - - Hq-1 0,9g - - TCP 29cc EA 73cc 23 " " (21) 8g " " - - " " " " 24 (comparaison) M-17 31g - - Hq-1 0,9g - - DBP 31cc EA 78cc 25 " " (33) 10g " " - - " " " " DBP 12cc 26 (comparaison) M-21 24g - - Hq-1 0,7g - - TCP 12cc EA 60cc 27 " " (10) 8g " " - - " " " " DBP 13cc 28 (comparaison) M-23 26g - - Hq-1 0,8g - - TCP 13cc EA 65cc 29 " " (19) 8g " " - - " " " " 30 " " (36) 8g " " - - " " " " 31 (comparaison) M-24 24g - - Hq-21 0,8g - - TCP 24cc EA 60cc 32 " " ( 5) 8g " " - - " " " " 33 " " (19) 8g " " - - " " " " 34 " " (23) 8g " " - - " " " " 35 (comparaison) M-25 22g Hq-3 0,7g - - DBP 22cc EA 55cc 36 " " (17) 7g " " - - " " " " 37 " " (21) 7g " " - - " " " " Les agents anti-décoloration (1), (2) et (3) utilises dans cet exemple sont (1) 2,2,4-triméthyl-6-hydroxy-7-tertio-octylchromane (composé décrit dans le brevet US 3 432 300), (2) 6,6'-di-hydroxy-4,47,4',4',7'-hexaméthyl-bis-2,2' spirochromane (composé décrit dans la demande- de brevet japo nais publiée n 20 977/1965) et (3) 2,2'-méthylène-bis-(4,4'-diméthyl-6,6'-di-tert. butylphénol composé décrit dans la demande de brevet japo nais publiée n 31256/1973). Le solvant bas point d'ébullition MA-- est- l'acétate de méthyle. TABLEAU Echantillon Taux résiduel Augmentation de la N (%) de coloration - - tache jaune ~~~~~~~~~~~~~~~~ ~~~~~~~~~~~ (%) ~~~~~~~~~~~~~~ ~~~~~~~~~~~ 1 (ComparaiSon} 45 380 2 79 185 3 82 .160 4 78 170 5 (comparaison) 39 390 6 77 190 7 81 185 8 (Comparaison) 45 345 9 82 145 10 (comparaison) 42 320 11 (comparaison) 80 -235 12 (comparaison) 78 240 13 (comparaison) 65 235 14 (comparaison) 82 150 15 81 130 16 82 140 17 83 135 18 (comparaison) 35 395 19 79 215 20 (comparaison) 42 370 21 83 175 22 (comparaison,) 51 260 23 9Q 115 24 (comparaison) 48 305 25 89 120 26 (comparaison) 49 320 27 88 145 28 (comparaison) 53 290 29 93 105 30 91 120 31 (comparaison) 31 260 32 65 210 33 67 225 34 66 190 35 (comparaison) 38 520 36 68 230 37 67 250 Il ressort des résultats indiqués dans le tableau 2 - 2 que les échantillons conformes à l'invention ont une stabilité à la lumière excellente pour les images de couleur magenta avec une augmentation moindre de la stabilité à la lumière de la tache jaune. Leurs effets ne montrent pas de dégradation lorsqu'ils sont utilisés en combinaison avec des agents anti-décoloration connus. EXEMPLE 3 On dissout les composés conformes à l'invention, des coupleurs cyan, des dérivés d'hydroquinone et des absorbeurs d'UV indiqués dans le tableau 3 - 1 dans des solvants indiqués dans le- tableau et on ajoute la solution à 500 cm3 d'une solution-aqueuse à 5 %. de- gélatine contenant 30 g de dodécylbenzènesulfonate de sodium, puis on disperse le tout dans un homogénéiseur. On ajoute la dispersion résultante à 1 000 cms d'une émulsion d'halogénure d'argent sensible au rouge (contenant 20 moles % de chlorure d'argent), on incorpore 20 ml d'une solution aqueuse à 4 % de 2,4-dichloro E-hydroxy-S-triazine sodique jouant le rôle de durcisseur, on applique la dispersion sur un papier revêtu de polyéthylène et on sèche.pour préparer des échantillons. Ces échantillons sont traités de la mme manière- que dans l'exemple 1 et irradiés sous un fadéomètre au xénon pendant 200 heures. On détermine ensuite le taux de coloration résiduel en utilisant de la lumière rouge et l'augmentation de la tache jaune est déterminée de la même manière que dans l'exemple 1; on obtient les résultats indiqués dans le tableau 3-2. En outre, les échantillons traités de la même manière que ci-dessus sont stockés dans l'obscurité à une humidité relative de 80 % et à 700C pendant 21 jours puis, stockés pendant encore 14 jours dans des conditions sensiblemènt sèches à 770C. On détermine ensuite le taux résiduel de coloration de la même manière que précédemment et on obtient les résultats indiqués dans le- tableau 3 - 3. TABLEAU 3-1 Absorbeur Dérivé Solvant à Composé d'UV d'hydro- point d'ébul- Solvant à bas Echantillon Coupleur de l'exemple quentité quinone lition élevé point d'ébul N quantité (-) ajoutée quantité quantité lition ajoutés quantité ajoutée ajoutée quantité ajoutée ajoutée 1 (comparaison) C-5 21g - - - - Hq-1 0,3g DBP 10cc EA 53cc T-PS 35g " " " " EA 53cc 2 (comparaison) " " - - T-320 35g T-326 35g " " " " " " 3 (comparaison) " " - - T-327 35g 4 " " ( 5) 7g - - " " " " " " 5 " " (19) 7g - - " " " " " " 6 " " (21) 7g - - " " " " " " 7 " " (19) 35g - - " " " " " " (21) 35g " " " " " " 8 (comparaison) C-6 22g - - - - Hq-1 0,3g DBP 11cc EA 55cc 9 (comparaison)O " " - - T-328 7g " " " " " " 10 " " (20) 7g - - " " " " " " 11 " " (19) 7g T-326 7g " " DBP 22cc EA 90cc 12 (comparaison) C-15 25g - - - - Hq-1 0,3g TCP 12cc EA 63cc 13 " " (13) 8g - - " " " " " " 14 (comparaison) C-17 30g - - - - Hq-1 0,3g DBP 15cc EA 75cc 15 " " (21) 10g - - " " " " " " TABLEAU 3 - 1 (suite) 16 (comparaison) C-3 30g - - - - Hq-1 0,3 g TCP 15cc EA 75cc 17 " " (3) 10g - - " " " " " " 18 (comparaison) C-7 22g - - - - Hq-1 0,3 g DBP 11cc EA 55cc 19 " " (25) 7g - - " " " " " " 20 (comparaison) C-11 25g - - - - Hq-1 0,3 g DBP 12cc EA 63cc 21 " " (30) 8g - - " " " " " " 22 (comparaison) C-18 22g - - - - Hq-1 0,3 g TCP 11cc EA 55cc 23 " " (8) 7g - - " " " " " " 24 (comparaison) C-20 25g - - - - Hq-1 0,3 g DBP 12cc EA 63cc 25 " " (19) 8g - - " " " " " " 26 (comparaison) C-22 25g - - - - Hq-1 0,3 g DBP 12cc EA 63cc 27 " " (16) 8g - - " " " " " " 28 (comparaison) C-25 23g - - - - Hq-1 0,3 g CBP 11cc EA 58cc 29 " " (28) 7g - - " " " " " " 30 (comparaison) C-35 24g - - - - Hg-1 0,3 g CBP 12cc EA 60cc 31 " " (6) 8g - - " " " " " " Dans le tableau ci-dessus : T-PS = Tinubin PS (marque de Ciba-Geigy AG) pour le 2-(2'-hydroxy-5'-tert.-butylphényl)benzotriazole.; T-320 = 2-(2'-hydroxy-3',5'-tert.-butylphényl)benzotriazole ; T-326 = 2-(2'-hydroxy-3'-tert.-butyl-5'-méthylphényl)-5- chlorobenzotriazole ; T-327 = 2-(2'-hydroxy-3,5'-di-tert.-butylphényl)-5-chloro- benzotriazole ; T-328 = 2-(2'-hydroxy-3,6-di-tert.-amylphényl)benzotriazole. Les références ont la même signification dans les exemples suivant s. TABLEAU 3 -.2 Echantillon Taux résiduel Augmentation de NO de coloration la tache jauni (%) (%) (comparaison) 85 170 2 (comparaison) 87 130 3 (comparaison) 90 120 4 96 110 5 97 105 6 93 120 7 92 115 8 (comparaison) 86 190 9 (comparaison) 88 160 10 92 130 11 94 110 12 (comparaison) 52 140 13 90 90 14 (comparaison) 51 260 15 89 120 16- (comparaison) 68 180 17 92 110 18 (comparaison) 86 170. 19 91 130 20 (comparaison) 72 180 21 92 110 22 -(comparaison) 55 250 23 88 150 24 (comparaison) 54 220 25 90 140 26 (comparaison) 53 240 27 88 110 28 (comparaison) 59- 260 29 91 120 30 (comparaison) 51 250 31 91 130 TABLEAU 3 - 3 Echantillon Taux résiduel de coloration (%) N0 70 C 80 % HR 21 jours 77 C pendant 14 jours (comparaison) 48 35 2 (comparaison) 63 47 3 (comparaison) 67 50 4 71 52 S 75 55 6 77 56 7 78 58 8 (comparaison) 52 39 9 (comparaison) 64 48 10 79 58 Il 85 64 12 (comparaison) 68 50 13 83 71 14 (comparaison) 70 51 15 88 75 16 (comparaison) 42 31 17 71 54 18 (comparaison) 50 38 19 74 57 20 (comparaison) 68 48 21 85 69 22 (comparaison) 61 45 23 81 63 24 (comparaison) 72 53 25 84 65 26 (comparaison) 73 51 27 81 63 28 (comparaison) 69 50 29 85 69 30 (comparaison) 74 55 31 86 68 Il ressort des tableaux 3- 2 et 3 - 3 ci-dessus que les échantillons conformes à l'invention ont une stabilité à la lumière, à l'humidité et à la chaleur excellente dans les images de couleur cyan. Tandis que dans les échantillons de comparaison 2, 3 et 9 contenant seulement les dérivés de benzotriazole, des substances hydrophobes se déposent à la surface et la rendent mate après application-et séchage, les échantillons conformes à l'invention ne présentent pas de dépôt en surface de substances hydrophobes, ce qui indique une excellente solubilité et une excellente dispersibilité des composés de l'invention dans les solvants organiques. En outre, l'échantillon il contenant les dérivés de benzotriazole et le composé conforme à l'invention en combinaison, ne présente pas non plus de dépôt en surface de substances hydrophobes,-ce qui maintient-l'effet d'absorp-tion UV du composé enzo- triazole en tant qu'absorbeur d'UV pendant une durée prolongée sans aucune dégradation.- EXEMPLE 4 Chacune des couches indiquées ci-dessus est appliquée successivement sur un papier revêtu de polyéthylène du cté du support en vue de la préparation d'un matériau photographique en couleur à base d'halogénure d'argent photosensible devant être utilisé comme échantillon. Première couche : émulsion d'halogénure d'argent sensible au bleu contenant un coupleur.jaune Une émulsion de chloroiodobromure d'argent contenant 1 mole % d'ioduré d'argent et 80 moles % de bromure d'argent et 400 g de gélatine par mole d'halogénure d'argent, et comprenant 2 x mole de coupleur jaune (Y - 20) par mole d'halogénure d'argent sensibilisée avec 2,5 x 104 mole d'un colorant sensibilisateur par mole d'halogénure d'argent, ayant la s-tructure suivante :: et dissoutepour former une dispersion dans le dibutylphtalate, et un mélange du composé (19) conforme à l'invention et du dérivé d'hydroquinone (Hq-I) respectivement dissous dans le dibutylphtalate à raison de 30 et 2 % en poids par rapport au coupleur, sont appliqués de manière à déposer une quantité d'argent de 400 mg/m2 Seconde couche : couche-de gélatine appliquée pour former un film sec de 1 tu d'épaisseur. Troisième couche: Emulsion d'halogénure d'argent sensible au vert contenant un coupleur magenta. Une émulsion de chlorobromure.d'argent contenant 80 moles % de bromure d'argent et 500 g de gélatine par mole d'halogénure d'argent et comprenant 2 x 10 1 mole de coupleur magenta (M-19) par mole d'halogénure d'argent sensibilisavec 2,5 x 10 4 mole d'un colorant sensibilisateur, par mo-le de l'halogénure d'argent ayant la structure suivante et dissoitepour former une dispersion dans un solvant constitué de dibutylphalate et de tricrésylphosphate dans le rapport.2 : t et un mélange de l'agent anti-décoloration ::2,2'-méthylène-bis-(4,4' diméthyl-6,6'-tert.-butylphénol), du composé (19) conforme à l'invention et du dérivé. d'hydroquinone (Hq-I) dissous pour former une dispersion respectivement à raison de 25, 10 et 3 % en poids par rapport au coupleur dans un solvant constitué de dibutylphta late et tricésylphosphate dans le rapport 2 : 1, sont appliqués de manière à avoir un dépôt d'argent de 300 mg/m2. Quatrième couche : Une couche de gélatine contenant 30 mg/m2 de dérive d'hydroquinone (Hg-1), 100 mg/m2 de T-PS, 300 mg/m2 de T-320 et 200 mg/m2 de T-327 à titre d'absorbeurs d'UV.et 200 mg/m2 du composé (19) conforme à l'invention dissous pour former unedispersion dans le dibutylphtalate, et contenant 300 mg/m2 d'azurant optique résistant à la diffusion et soluble dans l'eau ayant la structure suivante est appliquée pour former une couche sèche de 1 p d'épaisseur. Cinquième couche : couche d'émulsion d'halogénure d'-argent sensible au rouge contenant un coupleur cyan. Une émulsion de chlorobromure d'argent contenant 80 moles % de bromure d'argent et 500 g de gélatine par mole dehalogénure d'argent et comprenant 3 x 10 mole de coupleur cyan (coupleur C-6) par mole d'halogénure d'argent sensibilisée avec 2,5 x 10 d'un colorant sensibilisateur, pour 1 mole d'halogénure d'argent, ayant la structure suivante et--dissoutepour former une dispersion dans le dibutylphtalate et un-mélang,e du composé (19) conforme à l'invention et du dérivé d'hydroquinone (Hq-I) dissous pour former une dispersion dans le dibutylphtalate à raison respectivement de 35 et 0,7 % en poids par rapport au coup-leur,sont appliquésde manière à avoir un dépôt d'argent de 500 mg/m2 Sixième couche : une couche de gélatine est appliquée pour former une couche sèche -d'épaisseur 1 Les émulsions d'halogénure d'argent utilisées dans chacune des couches photosensibles (première, seconde et troisième couches) sont préparées par les procédés décrits dans la demande de brevet japonais publiée sous le ne 7772/1971, sensibiliséeschimi- quement en utilisant respectivement du pentahydrate de thiosulfate de sodium et on leur incorpore du 4-hydroxy-6-méthyl-1,3,3a,7-tétra-aza-indène en tant que stabilisant, du bis-(vinylsulfométhy1)- éther en tant que durcisseur de film et de la saponine enltant qu'agent auxiliaire de revêtement. On prépare ensuite l'échantillon de comparaison 1 de la même manière que l'échantillon 1 sauf que le composé (19) conforme à l'invention est exclu de chacune des couches (première, troisième, quatrième et cinquième couches). L'échantillon de comparaison 2 est préparé exactement de la même manière que l'échantillon 1 sauf que le composé (19) conforme à l'invention est exclu respectivement de chacune des couches (première, troisième, quatrième et cinquième couches) et les absorbeurs d'UV T-326 et T-327 sont dispersés pour être incorporés chacun à raison de 10 et 15 % en poids du coupleur cyan dans la couche d'émulsion sensible au rouge (cinquième couche) conjointe- ment avec le coupleur cyan. Chacun des échantillons préparés de la manière précédente est exposé à la lumière bleue, verte et rouge respectivement à travers un coin optique selon une méthode sensimétrique, puis traité de la même manière que dans l'exemple 1 excepté le traitement par le bain de stabilisation. Les échantillons sont ensuite irradiés avec un fadéomètre à lampe au xénon pendant 100 et 200 heures et le taux résiduel de coloration et l'augmentation de la tache Y dans la région non exposée sont déterminés par les procédés décrits dans les exemples 1 à 3; les résultats obtenus sont indiqués dans le tableau 4-1. Les échantillons tels que traités ci-dessus sont stockés dans une humidité relative de 80 % à-70'C et à sec dans l'obscurité à 77C pendant 20 et 10 jours respectivement et le taux résiduel de coloration est mesuré par le procédé des exemples 1 à 3; les résultats obtenus sont indiqués dans le tableau 4 - 2. Le taux de réflexion spectrale dans la région blanche non exposée des -chantillons traités comme indiqué ci-dessus est mesuré à l'aide de l'analyseur de couleur Hitachi 607 (fabriqué par Hitachi Ltd.); les résultats obtenus sont indiqués dans le tableau 4 - 3. La réduction du pouvoir de réflexion spectrale est due aux taches colorées et l'effet de l'azurant optique est sensiblement visible en particulier dans lé pouvoir de réflexion spectrale aux environs de 400 nm. La réduction du pouvoir de réflexion spectrale dans la zone de longueur d'onde ci-dessus montre donc l'entrave à l'effet de blanchiment et aux taches jaunes. TABLEAU 4 - 1 Temps Taux résiduel de coloration (X) Augmentation de d'irradiation la tache jaune jaune magenta cyan (%) Echanti 100 200 100 200 100 200 100 200 lon NO 1 92 80 89 72 93 84 360 520 Echantillon de comparai son - 1 88 72 83 65 92 84 390 580 Echantillon de comparai son - 2 93 78 86 70 94 85 370 530 TABLEAU 4 - 2 Condi- Taux résiduel de coloration (%) tions de dégradation 700cl80 % HR pendant 770C pendant 10. jours. Echaniao tours ~~~~~~~~~~~~~~~~~~~~~~~~ tillon jaune magenta cyan jaune magenta cyan - jaune magenta cyan jaune magenta cyan 1 84 94 70 91 93 68 Echantillon de compa raison - 1. 85 89 58 - 80 82 41 Echantillon de compa raison - 2 85 8 70 80 82 67 TABLEAU 4 - 3 Longueur -Pouvoir de réflexion spectrale (%) donde mesure 440 nm 540 nm 640 nm 740 nm Echan- - tillon N 1 ' 92 88 83 87 Echantilon de compa raison - 1 92 88 83 87 Echantillon de compa raison - 2 82 86 83 87 Il ressort des tableaux 4 - 1 et 4 - 2 que les échantillons conformes à l'invention ont une excellente stabilité à la lumière, à l'humidité et à la chaleur. Il ressort également du tableau 4 - 3 que, tandis que 1 'échantillon de comparaison - 2 contenant le dérivé 2-(2'-hydroxyphényl)benzotriazole connu Usuellement en tant qu'agent antidécoloration à l'obscurité pour les images de couleur cyan ne donne qu'un faible pouvoir de réflexion spectrale et agit en éliminant l'effet de l'azurant optique et en provoquant-des taches jaunes, les composés conformes à l'invention sont d'excellents agents anti-décoloration à l'obscurité ne présentant aucun de ces inconvénients.. EXEMPLE 5 On dissout 12,5 g du composé (19) conforme à l'invention dans Il g de dibutylphtalate et 30 g d'acétate d'éthyle et on ajoute la solution à 120 cm3 d'une solution aqueuse de gélatine à 5.% contenant du dodécylbenzènesulfonate de sodium, puis on disperse le tout dans un homogénéiseur. La dispersion résultante est ajoutée à 300 cm3 d'une émulsion de chlorobromure d'argent sensible au vert (contenant 30 moles % de chlorure d'argent) et est ensuite appliquée sur un papier revêtu de- polyéthylène et séchée pour donner un matériau photographique photosensible à base d'halogénure d'argent. Un échantillon ne contenant pas le com posé(19) conforme à l'invention est préparé de la même manière à titre de témoin. Le matériau photographique à base d'halogénure d'argent photosensible est exposé à travers un coin optique selon une méthode de sensimétrie, puis traité à une température de 240C de la manière suivante Opération de traitement : premier développement 5 mn lavage à'eau 4 mn exposition développement chromogène 3 mn lavage à l'eau 4 mn blanchiment 4 mn fixage 4 mn lavage à l'eau 10 mn On utilise, pour le premier révélateur, le révélateur chro- mogène, les solutions de blanchiment et de fixage, les solutions de traitement ayant les formulations suivantes Formulation du premier révélateur bisulfite de sodium anhydre SQ g phénidone 0,35 g sulfite de sodium anhydre 37,0 g hydroquinone 5,5 g carbonate de sodium anhydre 28,2g thiocyanate de sodium 1,38 g bromure de sodium anhydre 1,30 g iodure de potassium (solution aqueuse à 0,1 %) 130 mi eau q.s.p. 1 1 (pH : 9,9) Formulation du révélateur chromoqène sulfite de sodium anhydre 10,0 g chlorhydrate de N,N '-diéthyl-p-phénylènediamine 3,0 g 1-(2,4,6-trichlorophényl)-3-(3-nitroanilino)- 1,5 g 5-pyrazolone (coupleur magenta) eau q.s.p. 1 1 et hydroxyde de sodium pour ajuster le pH à 11,5 Formulation de la solution de blanchiment bromure de sodium anhydre 43,0 g ferricyanure de potassium 16590 g borax (Na2B407 I0H2O) 1,2 g eau q.s.p. I 1 Formulation de la solution de fixage thiosulfate de sodium pentahydraté 200 g sulfite de sodium anhydre 100 g phosphate disodique anhydre I5,0 g eau q.s.p. 11 Le matériau photographique en couleur résultant est exposé à l'irradiation d'un fadéomètre au xénon pendant 200 heures de la même manière que dans l'exemple 2, puis le taux résiduel de coloration et l'augmentation de la tache jaune dans la région non exposée sont déterminés. Les résultats sont indiqués dans le tableau 5. TABLEAU 5 Taux résiduel Augmentation de la de coloration (%) tache jaune (%) de coloration (%) tache jaune (%) Témoin 42 2800 Echantillon 71 1900 (invention) Il ressort des résultats du tableau 5 que le composé conforme à l'invention présente un effet préventif contre la décoloration à la lumière même lorsqu'aucun coupleur n'est contenu dans le matériau photographique à base d'halogénure d'argent photosensible. R E V E N D I C A-T I O N S I.- Matériau- photographique en couleur comprenant un support sur lequel est appliquée-une couche d'émulsion d'halogénure d'argent photosensible, caractérisé par le fait qu'il comprend un composé représenté par la formule-générale suivante dans laquelle R1 et R2 désignent individuellement un groupe-alkyle, R désigne un groupe organique de valence n-et n est un nombre entier allant de 1 à 6. 2.- Matériau photographique en couleur selon la revendication 1, caractérisé par le fait que n est un nombre entier allant de I à 4. -3.- Matériau photographique en couleur selon la revendication 2, caractérisé par le fait que le composé représenté par la formule générale (I) est un composé représenté par la formule générale: dans laquelle R1 et R2 désignent individuellement un groupe alky le, R' désigne un groupe alkyle ou aryle, ou bien par la formule générale dans laquelle R1 et R2 désignent individuellement Un groupe alkyle et R " désigne un radical alkylène ou aryle. 4.-Matériau photographique en couleur selon-la revendication 3, caractérisé par le fait que le composé représenté par la formule générale (I) est un composé représenté par la formule générale suivante dans laquelle Ri et R2 désignent individuellement un groupe alkyle et R' désigne un groupe alkyle ou aryle. 5.- Matériau photographique en couleur selon la revendication 4, caractérisé par le fait que R' représente un groupe aryle. 6.- Matériau photographique en couleur selon la revendication 5, caractérisé par le fait que R' représente un groupe phényle.